(57)【要約】【課題】印画時の色再現性が良く、染料の移行が少なく、保存安定性ならびに耐光性の良好な昇華型熱転写媒体を提供すること。【解決手段】基材の裏面に耐熱性樹脂層を備え、他方表面に昇華性染料をバインダ樹脂中に含むイエロー、マゼンタ、シアンの染料層を少なくとも備えた昇華型熱転写媒体において、染料層のバインダ樹脂はポリビニルアルコール成分を樹脂比５質量％以上２０質量％以下含み、かつ、シアン染料層の昇華性染料は染料比３０質量％以上のアセトアミド誘導体染料を含み、かつ、イエロー層の昇華性染料は染料比４０質量％以下のビスピラゾロン系染料を含むことを特徴とする昇華型熱転写媒体。【選択図】図１
2010158802.tif 000002
【特許請求の範囲】
【請求項１】
基材の裏面に耐熱性樹脂層を備え、他方表面に昇華性染料をバインダ樹脂中に含むイエロー、マゼンタ、シアンの染料層を少なくとも備えた昇華型熱転写媒体において、染料層のバインダ樹脂はポリビニルアルコール成分を樹脂比５質量％以上２０質量％以下含み、かつ、シアン染料層の昇華性染料は染料比３０質量％以上のアセトアミド誘導体染料を含み、かつ、イエロー層の昇華性染料は染料比４０質量％以下のビスピラゾロン系染料を含むことを特徴とする昇華型熱転写媒体。
【請求項２】
染料層に含まれる樹脂は主となる樹脂としてポリビニルアルコール成分を樹脂比５質量％以上２０質量％以下含み、副となる樹脂として主となる樹脂と反応し主となる樹脂のポリビニルアルコール成分の−ＯＨ基と化学的に結合する樹脂を用いたことを特徴とする請求項１に記載の昇華型熱転写媒体。
【請求項３】
染料層のうちでシアン染料層に含まれるアセトアミド誘導体染料の分子量は５００以下であることを特徴とする請求項１または２に記載の昇華型熱転写媒体。
【請求項４】
染料層が離型剤を含有することを特徴とする請求項１〜３のいずれか１項に記載の昇華型熱転写媒体。
【発明の詳細な説明】
【技術分野】
【０００１】
本発明は、フルカラー印画を行う昇華型熱転写媒体に関し、媒体の経時安定性と印画時の色再現性に優れた昇華型熱転写媒体に関する。
【背景技術】
【０００２】
一般に、昇華型熱転写媒体は、サーマルリボンと呼ばれ、熱転写方式のプリンタに使用されるインクリボンのことであり、基材の一方の面に耐熱性樹脂層（バックコート層）、その基材の他方の面に染料層（熱転写層）を設けたものである。ここで染料層は、インクの層であって、プリンタのサーマルヘッドに発生する熱によって、そのインクを昇華（昇華転写方式）あるいは溶融（溶融転写方式）させ、被転写体側に転写するものである。
【０００３】
現在、熱転写方式は、プリンタの高機能化と併せて各種画像を簡便に形成できるため、身分証明書などのカード類をはじめアミューズメント用出力物等広く利用されている。この様に用途の多様化と共に、得られる印画物への耐久性を求める声も大きくなり、近年では印画する画数の増加や、プリンタの高速化にあたりサーマルリボンの高感度化がなされている。
【０００４】
プリンタにより昇華型サーマルリボンの染料を受像紙と呼ばれる画像形成体に移行定着させ印画物を形成するときに染料の定着後の印画物を保護する目的で保護層が形成される。保護層は各種耐性を目的として設けられ、その１つには耐水性付与の目的が含まれる。この様に印画物の耐水性は保護層で付与することができるが、昇華型サーマルリボンの耐水性を向上させる場合にはリボンの各種構成されている材料によって付与することが必要となる。
【０００５】
例えば、特許文献１には樹脂のビニルアルコール部分の重量が１０〜４０%であるポリビニルブチラール樹脂で構成された染料層が記載されている。
【０００６】
ビニルアルコール成分を持つことで、熱感度が高く、高濃度の発色画像が得られる。また長期保存しても経時変化が無いとされているが、高温多湿状態ではポリビニルアルコールの水酸基が水分との親和性が高く保存安定性に優れたものとは言い難い。
【０００７】
また、耐光性に優れかつ濃度の高い感熱転写記録を得ることを目的として、特許文献２には染料としてビスピラゾロメチン系黄色色素とインドフェノール系シアン色素の組合せが記載されている。すなわち、一つの色材層にインドフェノール系シアン色素が含有されており、他の少なくとも一つの色材層にビスピラゾロンメチン系黄色色素が含有されている感熱転写シートを用いる。
【０００８】
これらの組合せは十分な耐光性を得ることができるが、インドフェノール系シアン色素は保存安定性に劣る結果となり、実用に耐えるリボンではなかった。
【特許文献１】特公平７−５１３８７公報
【特許文献２】特許第３９５６４２７号公報
【発明の開示】
【発明が解決しようとする課題】
【０００９】
本発明は、このような事情に鑑みてなされたものであって、印画感度を落とすことなく染料層の耐水性を付与することができ、さらには耐光性の良好な昇華型サーマルリボンの提供を目的とする。
【課題を解決するための手段】
【００１０】
本発明は、上記課題を解決するためになされたものであり、請求項１に係る発明は、基材の裏面に耐熱性樹脂層を備え、他方表面に昇華性染料をバインダ樹脂中に含むイエロー、マゼンタ、シアンの染料層を少なくとも備えた昇華型熱転写媒体において、染料層のバインダ樹脂はポリビニルアルコール成分を樹脂比５質量％以上２０質量％以下含み、かつ、シアン染料層の昇華性染料は染料比３０質量％以上のアセトアミド誘導体染料を含み、かつ、イエロー層の昇華性染料は染料比４０質量％以下のビスピラゾロン系染料を含むことを特徴とする昇華型熱転写媒体である。
【００１１】
本発明の請求項２に係る発明は、染料層に含まれる樹脂は主となる樹脂としてポリビニルアルコール成分を樹脂比５質量％以上２０質量％以下含み、副となる樹脂として主となる樹脂と反応し主となる樹脂のポリビニルアルコール成分の−ＯＨ基と化学的に結合する樹脂を用いたことを特徴とする請求項１に記載の昇華型熱転写媒体である。
【００１２】
本発明の請求項３に係る発明は、染料層のうちでシアン染料層に含まれるアセトアミド誘導体染料の分子量は５００以下であることを特徴とする請求項１または２に記載の昇華型熱転写媒体である。
【００１３】
本発明の請求項４に係る発明は、染料層が離型剤を含有することを特徴とする請求項１〜３のいずれか１項に記載の昇華型熱転写媒体である。
【発明の効果】
【００１４】
本発明によれば、染料層のバインダ樹脂がポリビニルアルコール成分を樹脂比５質量％以上２０質量％以下含むことによって、リボン状態で多湿状態で長期間保存されたとしても染料層にある染料の移行、水分による染料の溶解を防ぐことが出来る。
【００１５】
さらに、染料層に含まれる樹脂は主となる樹脂としてポリビニルアルコール成分を樹脂比５質量％以上２０質量％以下含み、副となる樹脂として主となる樹脂と反応し主となる樹脂のポリビニルアルコール成分の−ＯＨ基と化学的に結合する樹脂を用いたことによって上記の効果はより顕著になるとともに印画時のサーマルリボンと被転写体の融着が起こらないサーマルリボンの提供が可能である。
【００１６】
本発明によれば、シアン染料層の昇華性染料は染料比３０質量％以上のアセトアミド誘導体染料を含み、かつ、イエロー層の昇華性染料は染料比４０質量％以下のビスピラゾロン系染料を含むことによって耐光性の優れたリボンと印画物を得ることが出来る。シアン染料層に含まれるアセトアミド誘導体染料の分子量は５００以下であることによってインクの状態が安定した高濃度の染料層インクとすることが出来る。さらに、染料層が離型剤を含有することによって融着防止の効果を高めることが出来る。
【発明を実施するための最良の形態】
【００１７】
以下、本発明の昇華型熱転写媒体の一実施形態について、図面を参照して説明する。
【００１８】
図１は、本発明の昇華型熱転写媒体の一例の平面模式図である。図２は、本発明の昇華型熱転写媒体の図１のＸＹにおける断面模式図であり、熱転写型のプリンタで使用される昇華型熱転写媒体の例を示している。
【００１９】
本発明の昇華型熱転写媒体は、図１、図２に示すように、基材（１）の一方の面にイエロー（Ｙ）、マゼンタ（Ｍ）、シアン（Ｃ）の３色またはブラック（ＢＫ）を含む４色の染料層（４）を長手方向へ面順次に、基材（１）の他方の面に耐熱性樹脂層（２）を設け
た構造を有するものである。
【００２０】
昇華型熱転写媒体の基材（１）は、熱転写における熱圧で軟化変形しない耐熱性と強度が要求されるので、例えば、ポリエチレンテレフタレート、ポリエチレンナフタレート、ポリプロピレン、セロファン、アセテート、ポリカーボネート、ポリサルフォン、ポリイミド、ポリビニルアルコール、芳香族ポリアミド、アラミド、ポリスチレン等の合成樹脂のフィルム、およびコンデンサー紙、パラフィン紙などの紙類等を単独で又は組み合わされた複合体として使用可能であるが、なかでも、物性面、加工性、コスト面などを考慮するとポリエチレンテレフタレートフィルムが好ましい。また、その厚さは、操作性、加工性を考慮し、２〜５０μｍの範囲のものが使用可能であるが、転写適性や加工性等のハンドリング性を考慮すると、２〜１２μｍ程度のものが好ましい。
【００２１】
耐熱性樹脂層（２）は、例えば、離型性や滑り性を付与する機能性添加剤、バインダによって構成され、必要に応じて硬化剤で硬化させることもできる。この耐熱性樹脂層の厚みは、０．１〜２μｍ程度（乾燥厚）が適当である。
【００２２】
耐熱性樹脂層の一例を挙げると、アクリルオリゴマーの紫外線硬化物、ポリエステル、ポリウレタン、ポリアセタール、ポリアミド、ポリイミド等の合成樹脂に、シリコーンオイルなどの離型剤を添加したもの、シリコーンを共重合したものを挙げることができる。また、必要に応じてフィラーを添加しても問題なく、添加するフィラーの一例としては、シリコーンパウダー、シリカ及び各種レジンパウダーを挙げることができる。
【００２３】
印画画像を保護する保護層（３）としては、染料層（４）により被転写体上に形成された画像を紫外線等から保護する耐久性が要求されると同時に、熱転写法というプロセスにより被転写体上に形成される必要があるため、紫外線吸収等の保護層としての本来的な性能と同時に被転写体への接着性を兼ね備える接着層、その下層に基材から熱転写時に容易に剥離するための剥離層といった複数の層の積層体から形成されることが一般的である。
【００２４】
保護層（３）は、例えば、紫外線吸収剤等の機能性添加剤、バインダによって構成され、厚みは、１〜５μｍ程度（乾燥厚）が適当である。
【００２５】
保護層（３）の機能性添加剤の一例を挙げると、ベンゾフェノン、ベンゾトリアゾール、ベンゾエート、トリアジン系に代表される紫外線吸収剤、ヒンダードアミン系に代表される光安定剤、ヒンダードフェノール系に代表される酸化防止剤、蛍光増白剤、帯電防止剤等を挙げることができる。また、バインダとしては、熱溶融性以外特に限定されるものではないが、一例を挙げると、ポリスチレン、ポリα−メチルスチレン等のスチレン系樹脂、ポリメタクリル酸メチル、ポリアクリル酸エチル等のアクリル系樹脂、ポリ塩化ビニル、ポリ酢酸ビニル、塩化ビニル−酢酸ビニル共重合体、ポリビニルブチラール、ポリビニルアセタール等のビニル系樹脂、ポリエステル樹脂、ポリアミド樹脂、エポキシ樹脂、ポリウレタン樹脂、石油樹脂、アイオノマー、エチレン−アクリル酸共重合体、エチレン−アクリル酸エステル共重合体等の合成樹脂、ニトロセルロース、エチルセルロース、セルロースアセテートプロピオネート等のセルロース誘導体、ロジン、ロジン変性マレイン酸樹脂、エステルガム、ポリイソブチレンゴム、ブチルゴム、スチレン−ブタジエンゴム、ブタジエン−アクリロニトリルゴム、ポリ塩素化オレフィン等の天然樹脂や合成ゴムの誘導体、カルナバワックス、パラフィンワックス等のワックス類である。中でも、アクリル系樹脂、ポリエステル、エポキシ樹脂が好適である。
【００２６】
保護層（３）を形成する剥離機能を付与する剥離層は、例えば、離型性や滑り性を付与する機能性添加剤、バインダによって構成され、この剥離層の厚みは、０．３〜３μｍ程度（乾燥厚）が適当である。
【００２７】
剥離層に用いる機能性添加剤の一例を挙げると、シリコーンオイル、リン酸エステル系に代表される離型剤、ワックス、樹脂フィラーに代表される滑り剤、紫外線吸収剤、光安定剤、酸化防止剤、蛍光増白剤、帯電防止剤等を挙げることができる。また、バインダとしては、熱溶融性以外特に限定されるものではないが、一例を挙げると、ポリスチレン、ポリα−メチルスチレン等のスチレン系樹脂、ポリメタクリル酸メチル、ポリアクリル酸エチル等のアクリル系樹脂、ポリ塩化ビニル、ポリ酢酸ビニル、塩化ビニル−酢酸ビニル共重合体、ポリビニルブチラール、ポリビニルアセタール等のビニル系樹脂、ポリエステル樹脂、ポリアミド樹脂、エポキシ樹脂、ポリウレタン樹脂、石油樹脂、アイオノマー、エチレン−アクリル酸共重合体、エチレン−アクリル酸エステル共重合体等の合成樹脂、ニトロセルロース、エチルセルロース、セルロースアセテートプロピオネート等のセルロース誘導体、ロジン、ロジン変性マレイン酸樹脂、エステルガム、ポリイソブチレンゴム、ブチルゴム、スチレン−ブタジエンゴム、ブタジエン−アクリロニトリルゴム、ポリ塩素化オレフィン等の天然樹脂や合成ゴムの誘導体、カルナバワックス、パラフィンワックス等のワックス類である。中でも、アクリル系樹脂、セルロース誘導体が好適である。
【００２８】
昇華型熱転写媒体の染料層（４）は、例えば、熱昇華性染料、バインダ樹脂によって構成され、この染料層の厚みは、１μｍ程度（乾燥厚）が適当である。
【００２９】
染料層（４）に用いられる熱昇華性染料としては、昇華性分散染料が好ましく、シアン成分としては、アセトアミド誘導体である染料が、構成される染料のうち、少なくとも染料構成比の３０質量％以上含まれることが好ましい。アセトアミド誘導体からなる染料は比較的水に対する溶解度が小さく３０質量％以上含まれることで染料としては疎水性に偏り多湿状態での耐水性が向上する。また、アセトアミド誘導体はインキ化する際、インキの溶剤であるメチルエチルケトンやトルエンなどの汎用溶剤に対する溶解度が小さいので６０質量％以下がインキを構成する際の実現可能な添加量である。
【００３０】
さらにシアン成分としては、Ｃ．Ｉ．ディスパースブルー３５４、Ｃ．Ｉ．ソルベントブルー６３、Ｃ．Ｉ．ソルベントブルー３６、あるいはＣ．Ｉ．ディスパースブルー２４等が挙げられる。
【００３１】
イエロー成分としては、昇華性染料は染料比４０質量％以下のビスピラゾロン系染料を含むイエロー層を用いることができる。ビスピラゾロン系染料は印画感度が低下するため、高速印画対応する場合、イエロー染料比で４０質量％以下が妥当であり、この程度含まれることで十分な耐光性を得ることができる。
【００３２】
その他イエロー染料としては、ソルベントイエロー５６，１６，３０，９３，３３、ディスパースイエロー２０１，２３１，３３等が挙げられる。
【００３３】
マゼンタ成分としては、Ｃ．Ｉ．ディスパースレッド６０、Ｃ．Ｉ．ディスパースバイオレット２６、Ｃ．Ｉ．ソルベントレッド２７、あるいはＣ．Ｉ．ソルベントレッド１９等が挙げられる。また、墨の染料としては、上記の各染料を組み合わせて調色するのが一般的である。
【００３４】
染料層（４）に用いられるバインダ樹脂としては、ポリビニルアルコール成分を樹脂比５質量％から２０質量％以下含むものが使用される。ここでポリビニルアルコール成分と呼んでいるのは、−ＯＨ基（水酸基）のことであり、代表的な樹脂としてはポリビニルブチラールやポリビニルアセタール樹脂が挙げられる。これらの樹脂はポリビニルアルコールの−ＯＨ基をアルデヒド化してポリビニルアセタール樹脂などに合成する時に、完全にアルデヒド化できず少なくとも樹脂中５質量％程度の−ＯＨ基は残ってしまう。また、ア
ルデヒド化を途中で止めるとその分樹脂中の−ＯＨ基の量は多くなるが、−ＯＨ基は水との親和性が優れているため多湿環境での耐水性に劣る結果となるので、実質−ＯＨ基は樹脂比５質量％から２０質量％が適している。さらに、−ＯＨ基は各種反応性樹脂により化学的に結合し耐水性を向上させることが可能である。
【００３５】
これらの樹脂以外の樹脂に混合することで、昇華型サーマルリボンに適した染料層を構成することが可能である。この場合使用される樹脂としては、エチルセルロース、ヒドロキシエチルセルロース、エチルヒドロキシセルロース、ヒドロキシプロピルセルロース、メチルセルロース、酢酸セルロース等のセルロース系樹脂やポリビニルアルコール、ポリ酢酸ビニル、ポリビニルブチラール、ポリビニルアセタール、ポリビニルピロリドン、ポリアクリルアミド等のビニル系樹脂やポリエステル樹脂、スチレン−アクリロニトリル共重合樹脂、フェノキシ樹脂等である。さらに、硬化性樹脂としてはフェノール、メラミン、エポキシ、イソシアネート、グリオキザール樹脂等の反応性樹脂が使用される。
【００３６】
ここで、染料層（４）中の染料とバインダ樹脂との割合は、染料／バインダ樹脂＝１０／１００から３００／１００が好ましい。これは、染料／バインダ樹脂の割合が、１０／１００を下回ると、染料が少な過ぎて発色感度が不十分となり良好な熱転写画像が得られず、また、この割合が３００／１００を越えると、バインダ樹脂に対する染料の溶解性が極端に低下するために、染料層の保存安定性が悪くなって染料が析出し易くなってしまうためである。
【実施例】
【００３７】
以下、実施例について詳細に説明するが、本発明は実施例に限定されるものではない。（実施例１）
基材として厚み４．５μｍのポリエステルフィルムを用いて、グラビアコート法により、基材の一方の面に、耐熱性樹脂層用インクを乾燥厚０．８μｍで形成して耐熱性樹脂層を得た。他方の面に、剥離層形成用インクを用いて、剥離層を乾燥厚０．８μｍで形成したのち、剥離層上に、接着層形成用インクを用いて、接着層を乾燥厚２．０μｍで形成して保護層を形成した。次いで所定位置に各種用意された染料層形成用イエローインク、染料層形成用マゼンタインク、染料層形成用シアンインクを用いて、染料層をそれぞれ乾燥厚１．０μｍで面順次に形成して昇華型熱転写媒体を作成した。
【００３８】
＜耐熱性樹脂層用インク＞
エポキシアクリレート                              ４５．０部
ヘキサンジオールジアクリレート                    ２０．０部
開始剤                                              １．０部
シリコーンオイル                                    ６．０部
シリカ                                              ３．０部
メチルアルコール                                  ２５．０部
＜剥離層形成用インク＞
アクリル樹脂                                      １８．０部
ポリエステル樹脂                                    １．０部
ポリエチレンパウダー                                １．０部
トルエン                                          ４０．０部
メチルエチルケトン                                ４０．０部
＜接着層形成用インク＞
アクリル樹脂                                      １０．０部
ポリエステル樹脂                                    ５．０部
エポキシ樹脂                                        ５．０部
ベンゾフェノン系紫外線吸収剤                        ５．０部
トルエン                                          ３５．０部
メチルエチルケトン                                ４０．０部
＜染料層形成用イエローインク＞
ビスピラゾロン系染料                                １．０部
Ｃ．Ｉ．ソルベントイエロー１６                      ３．０部
ポリビニルアルコール樹脂                            １．０部
ポリ酢酸ビニル樹脂                                  ４．０部
テトラヒドロフラン                                ６０．０部
トルエン                                          ３１．０部
＜染料層形成用マゼンタインク＞
Ｃ．Ｉ．ディスパースレッド６０                      １．５部
Ｃ．Ｉ．ディスパースバイオレット２６                １．５部
ポリビニルアルコール樹脂                            １．０部
ポリ酢酸ビニル樹脂                                  ４．０部
テトラヒドロフラン                                ６０．０部
トルエン                                          ３２．０部
＜染料層形成用シアンインク＞
アセトアミド誘導体                                  １．２部
Ｃ．Ｉ．ソルベントブルー６３                        １．８部
ポリビニルアルコール樹脂                            １．０部
ポリ酢酸ビニル樹脂                                  ４．０部
テトラヒドロフラン                                ６０．０部
トルエン                                          ３２．０部
（実施例２）
染料層形成用インクに以下の組成のインクを用いた以外は実施例１と同様にして昇華型熱転写媒体を作成した。
【００３９】
＜染料層形成用イエローインク＞
ビスピラゾロン系染料                                １．０部
Ｃ．Ｉ．ソルベントイエロー１６                      ３．０部
ポリアセタール樹脂（−ＯＨ基１２質量％）            ５．０部
テトラヒドロフラン                                ６０．０部
トルエン                                          ３１．０部
＜染料層形成用マゼンタインク＞
Ｃ．Ｉ．ディスパースレッド６０                      １．５部
Ｃ．Ｉ．ディスパースバイオレット２６                １．５部
ポリアセタール樹脂（−ＯＨ基１２質量％）            ５．０部
テトラヒドロフラン                                ６０．０部
トルエン                                          ３２．０部
＜染料層形成用シアンインク＞
アセトアミド誘導体                                  １．２部
Ｃ．Ｉ．ソルベントブルー６３                        １．８部
ポリアセタール樹脂（−ＯＨ基１２質量％）            ５．０部
テトラヒドロフラン                                ６０．０部
トルエン                                          ３２．０部
（実施例３）
染料層形成用インクに以下の組成のインクを用いた以外は実施例１と同様にして昇華型熱転写媒体を作成した。
【００４０】
＜染料層形成用イエローインク＞
ビスピラゾロン系染料                                １．０部
Ｃ．Ｉ．ソルベントイエロー９３                      ３．０部
ポリアセタール樹脂（−ＯＨ基２０質量％）            ３．５部
ヘキサメチレンジイソシアネート                      １．５部
テトラヒドロフラン                                ６０．０部
トルエン                                          ３１．０部
＜染料層形成用マゼンタインク＞
Ｃ．Ｉ．ディスパースレッド６０                      １．５部
Ｃ．Ｉ．ディスパースバイオレット２６                １．５部
ポリアセタール樹脂（−ＯＨ基２０質量％）            ３．５部
ヘキサメチレンジイソシアネート                      １．５部
テトラヒドロフラン                                ６０．０部
トルエン                                          ３２．０部
＜染料層形成用シアンインク＞
アセトアミド誘導体                                  １．２部
Ｃ．Ｉ．ソルベントブルー６３                        １．８部
ポリアセタール樹脂（−ＯＨ基２０質量％）            ３．５部
ヘキサメチレンジイソシアネート                      １．５部
テトラヒドロフラン                                ６０．０部
トルエン                                          ３２．０部
（比較例１）
染料層形成用インクに以下の組成のインクを用いた以外は実施例１と同様にして昇華型熱転写媒体を作成した。
【００４１】
＜染料層形成用イエローインク＞
Ｃ．Ｉ．ソルベントイエロー９３                      ３．０部
Ｃ．Ｉ．ソルベントイエロー１６                      １．０部
ポリアセタール樹脂（−ＯＨ基３０質量％）            ５．０部
テトラヒドロフラン                                ６０．０部
トルエン                                          ３１．０部
＜染料層形成用マゼンタインク＞
Ｃ．Ｉ．ディスパースレッド６０                      １．５部
Ｃ．Ｉ．ディスパースバイオレット２６                １．５部
ポリアセタール樹脂（−ＯＨ基３０質量％）            ５．０部
テトラヒドロフラン                                ６０．０部
トルエン                                          ３２．０部
＜染料層形成用シアンインク＞
アセトアミド誘導体                                  １．２部
Ｃ．Ｉ．ソルベントブルー６３                        １．８部
ポリアセタール樹脂（−ＯＨ基３０質量％）            ５．０部
テトラヒドロフラン                                ６０．０部
トルエン                                          ３２．０部
（比較例２）
染料層形成用インクに以下の組成のインクを用いた以外は実施例１と同様にして昇華型熱転写媒体を作成した。
【００４２】
＜染料層形成用イエローインク＞
Ｃ．Ｉ．ソルベントイエロー９３                      ３．０部
Ｃ．Ｉ．ソルベントイエロー１６                      １．０部
ポリアセタール樹脂（−ＯＨ基２０質量％）            ３．５部
ヘキサメチレンジイソシアネート                      １．５部
テトラヒドロフラン                                ６０．０部
トルエン                                          ３１．０部
＜染料層形成用マゼンタインク＞
Ｃ．Ｉ．ディスパースレッド６０                      １．５部
Ｃ．Ｉ．ディスパースバイオレット２６                １．５部
ポリアセタール樹脂（−ＯＨ基２０質量％）            ３．５部
ヘキサメチレンジイソシアネート                      １．５部
テトラヒドロフラン                                ６０．０部
トルエン                                          ３２．０部
＜染料層形成用シアンインク＞
アセトアニリド誘導体（水に対する溶解度０．１質量％）１．２部
Ｃ．Ｉ．ソルベントブルー６３                        １．８部
ポリアセタール樹脂（−ＯＨ基２０質量％）            ３．５部
ヘキサメチレンジイソシアネート                      １．５部
テトラヒドロフラン                                ６０．０部
トルエン                                          ３２．０部
印画にあたり被転写体として以下のものを用いた。
【００４３】
＜被転写体の作製＞
グラビアコート法により、被転写基材の一方の面に、昇華熱転写用受像層形成用インクを用いて、昇華熱転写用受像層を乾燥厚５．０μｍで形成することで、昇華熱転写用の被転写体を作製した。
【００４４】
＜被転写基材＞
発泡ポリエステルフィルム：厚さ１８８μｍ
＜昇華熱転写用受像層形成用インク＞
塩化ビニル−酢酸ビニル−ビニルアルコール共重合体  ２０．０部
シリコーンオイル                                    ０．５部
トルエン                                          ４０．０部
メチルエチルケトン                                ３９．５部
＜印画および印画物評価＞
実施例、比較例によって得られた昇華型熱転写媒体は、被転写体と組み合わせサーマルシミュレーターにより、表１に示す条件で、ＩＳＯ  ＳＣＩＤ画像の印画を行い、各々の印画物を得た。また、高温多湿条件として４０℃９０％ＲＨにて４８時間保存しリボンの状態を確認した。耐光性評価はキセノン光にて５０時間退色試験を行った。
【００４５】
【表１】
2010158802.tif 000003
前記実施例および比較例で作成した昇華型熱転写媒体について、印画評価並びに、染料の移行性、耐光性に関して評価を行った。その結果を表２に記載する。
【００４６】
【表２】
2010158802.tif 000004
なお、評価は○×にて評価したが、○は目的とする性能が実現されたことを意味し、×は実用に耐えないことを意味する。
【００４７】
実施例および比較例の評価結果によると、本発明の昇華型熱転写媒体は印画は十分実用に耐えうる状態であり、更には高温多湿条件に保存されても染料の溶解、染料移行もなかった。さらに、耐光性試験にても実施例の昇華型熱転写媒体はシアン色の退色がほとんどなく良好なものであった。一方、比較例１は印画感度が劣り印画濃度の薄いものであった。比較例２は高温多湿条件に保存されるとシアン染料が溶解し染料が抜け落ちてしまった。その結果、印画できないものであった。
【００４８】
以上のように、本発明によれば、多湿状態でリボンを長期間保存したとしても染料層にある染料の移行を防ぐことが出来、更には印画時の色再現性が良い昇華型熱転写媒体の提供が可能であった。
【図面の簡単な説明】
【００４９】
【図１】本発明の昇華型熱転写媒体の一例の平面模式図である。
【図２】本発明の昇華型熱転写媒体の図１のＸＹにおける断面模式図である。
【符号の説明】
【００５０】
１…基材
２…耐熱性樹脂層
３…保護層
４…染料層
【図１】
2010158802.tif 000005
【図２】
2010158802.tif 000006